(57)【要約】      （修正有）【課題】微生物または細菌が通過することを防止し、ウイルス性皮膚病変、特にヘルペスおよび疣を保護および治療するための粘着パッチの提供。【解決手段】表面の少なくとも一部がウイルス性病変部の皮膚に対して粘着性の材料の少なくとも１つの層で被覆されている柔軟性支持材を含み、前記柔軟性支持材は、５から３００μｍの厚みおよび１５０から３００ｇ／ｍ２の水蒸気に対する透過性を有するポリマー材料のシートまたはフィルムからなり、前記粘着性材料の層は、３００ｇ／ｍ２を超える水蒸気に対する透過性を有し、前記透過性は２４時間に亘って測定されることを特徴とする、粘着パッチ。前記ポリマー材料のシートまたはフィルムは、ポリエステル、ＰＶＣ、ポリプロピレン、ポリウレタン、ポリスチレン、ポリエチレンおよびナイロンを含む群から選択される材料で作製される。【選択図】なし【特許請求の範囲】
【請求項１】
ウイルス性皮膚病変を保護および治療するために使用される粘着パッチであって、表面の少なくとも一部がウイルス性病変部の皮膚に対して粘着性の材料の少なくとも１つの層（１）で被覆されている柔軟性支持材（２）を含み、前記柔軟性支持材は、５から３００μｍの厚みおよび１５０から３００ｇ／ｍ２の水蒸気に対する透過性を有するポリマー材料のシートまたはフィルムからなり、前記粘着性材料の層は、３００ｇ／ｍ２を超える水蒸気に対する透過性を有し、前記透過性は２４時間に亘って測定されることを特徴とする、粘着パッチ。
【請求項２】
前記ポリマー材料のシートまたはフィルムが５から５０μｍの厚みを有し、ポリエステル、ＰＶＣ、ポリプロピレン、ポリウレタン、ポリスチレン、ポリエチレンおよびナイロンを含む群から選択される材料で作製されることを特徴とする、請求項１に記載のパッチ。
【請求項３】
前記ポリマー材料のシートまたはフィルムが１０から２５μｍの厚みを有することを特徴とする、請求項２に記載のパッチ。
【請求項４】
前記粘着性材料が水系または溶剤系のアクリル系粘着剤、ポリウレタン粘着剤、天然由来または合成由来の樹脂、ポリアクリレート、天然ポリマー、ゴム、ポリビニルアルコール、セルロース、カラギーナン、アルギネートを含む群から選択され、前記粘着性材料が、その中に存在する溶剤をすべて除去した後に、１０から５０ｇ／ｍ２の重量に相当する層を形成することを特徴とする、請求項１または２または３に記載のパッチ。
【請求項５】
医薬、加湿、鎮痛もしくは芳香の特性を有する、またはエッセンシャルオイル、コロイド状銀、ヒアルロン酸もしくは植物抽出物の形態の少なくとも１種の物質が、前記粘着性材料に分散されていることを特徴とする、請求項１、２、３または４に記載のパッチ。
【請求項６】
前記粘着性材料層１の自由表面を、シリコーン処理もしくはポリエチレン処理紙またはシリコーン処理ポリエステルの除去可能なシート（３）上に置き、前記粘着性材料が存在する表面と反対側の前記ポリマー材料の表面上に、ポリマー材料の補助フィルム（４）の表面を置き、前記補助フィルムの他方の表面上に、前記補助フィルムの少なくとも一部が粘着され、前記補助フィルムの外側に広がる粘着剤がない突起部（８）が存在する成形シート（５）を置くような形態に組み立てられることを特徴とする、請求項１から５のいずれかに記載のパッチ。
【発明の詳細な説明】
【技術分野】
【０００１】
本発明は、感染した部分における皮膚蒸散性を可能にする一方で、外部からの細菌に対して効果的なバリアーを形成することにより、外部感染からウイルス性皮膚病変、特にヘルペスおよび疣を保護するための、皮膚に適用可能な粘着パッチに関する。
【背景技術】
【０００２】
ウイルス性皮膚病変を治療するためにパッチを使用することが知られている（ＷＡＬＢＲＯＥＨＬ  Ｇ．、「Ｔｒｅａｔｉｎｇ  Ｐｅｒｉｕｎｇｕａｌ  Ｗａｒｔｓ  ｗｉｔｈ  Ａｄｈｅｓｉｖｅ  Ｔａｐｅ」、Ａｍｅｒｉｃａｎ  Ｆａｍｉｌｙ  Ｐｈｙｓｉｃｉａｎ、１９９８年１月、Ｖｏ１．５７、Ｎｏ．２、“Ｌｅｔｔｅｒｓ  ｔｏ  ｔｈｅ  Ｅｄｉｔｏｒ”の１頁、ＳＵＭＭＥＲＳ，Ｊ．Ｂ．、「Ｉｓ  Ｄｕｃｔ  Ｔａｐｅ  Ｏｃｃｌｕｓｉｏｎ  Ｔｈｅｒａｐｙ  ａｎ  Ｅｆｆｅｃｔｉｖｅ  Ｔｒｅａｔｍｅｎｔ  ｏｆ  Ｗａｒｔｓ？」、Ａｍｅｒｉｃａｎ  Ｆａｍｉｌｙ  Ｐｈｙｓｉｃｉａｎ、２００３年１１月、Ｖｏ１．６８、Ｎｏ．１０、“Ｌｅｔｔｅｒｓ  ｔｏ  ｔｈｅ  Ｅｄｉｔｏｒ”の２−３頁、およびＷＯ２００６／１３０４６１）。しかし、これらパッチの目的が達成されること、すなわち、細菌汚染に対する絶対的なバリアーを提供しながら、同時にウイルス性病変の迅速な治癒に適する条件を生成することはなかった。
【先行技術文献】
【特許文献】
【０００３】
【特許文献１】国際公開第２００６／１３０４６１号パンフレット
【非特許文献】
【０００４】
【非特許文献１】ＷＡＬＢＲＯＥＨＬ  Ｇ．、「Ｔｒｅａｔｉｎｇ  Ｐｅｒｉｕｎｇｕａｌ  Ｗａｒｔｓ  ｗｉｔｈ  Ａｄｈｅｓｉｖｅ  Ｔａｐｅ」、Ａｍｅｒｉｃａｎ  Ｆａｍｉｌｙ  Ｐｈｙｓｉｃｉａｎ、１９９８年１月、Ｖｏ１．５７、Ｎｏ．２、“Ｌｅｔｔｅｒｓ  ｔｏ  ｔｈｅ  Ｅｄｉｔｏｒ”の１頁
【非特許文献２】ＳＵＭＭＥＲＳ，Ｊ．Ｂ．、「Ｉｓ  Ｄｕｃｔ  Ｔａｐｅ  Ｏｃｃｌｕｓｉｏｎ  Ｔｈｅｒａｐｙ  ａｎ  Ｅｆｆｅｃｔｉｖｅ  Ｔｒｅａｔｍｅｎｔ  ｏｆ  Ｗａｒｔｓ？」、Ａｍｅｒｉｃａｎ  Ｆａｍｉｌｙ  Ｐｈｙｓｉｃｉａｎ、２００３年１１月、Ｖｏ１．６８、Ｎｏ．１０、“Ｌｅｔｔｅｒｓ  ｔｏ  ｔｈｅ  Ｅｄｉｔｏｒ”の２−３頁
【発明の概要】
【発明が解決しようとする課題】
【０００５】
（発明の要旨）
今回、水蒸気の一定で限られた通過を伴う並外れたウイルス性病変保護物を形成することが可能であることが見いだされ、このことは、治癒を大幅に促進するなどの理想的な条件下における治癒を可能にする。
【課題を解決するための手段】
【０００６】
上記の目的は、表面の少なくとも一部がウイルス性病変部の皮膚に対して粘着性の材料の少なくとも１つの層で被覆されている柔軟性支持材を含み、前記柔軟性支持材は、５から３００μｍの厚みおよび１５０から３００ｇ／ｍ２の気体および蒸気に対する透過性を有するポリマー材料のシートまたはフィルムからなり、前記粘着材料の層は、３００ｇ／ｍ２を超える水蒸気に対する透過性を有し、前記透過性は２４時間に亘って測定される（したがって、２４時間以内に透過した水蒸気の量である。）ことを特徴とする粘着パッチにより達成される。
【０００７】
好ましくは、前記ポリマー材料のシートまたはフィルムは、５から５０μｍの厚みを有し、ポリエステル、ＰＶＣ、ポリプロピレン、ポリウレタン、ポリスチレン、ポリエチレンおよびナイロンを含む群から選択される材料で作製される。より好ましくは、このシートまたはフィルムは１０から２５μｍの厚みを有する。好ましい態様によれば、前記粘着材料は、水系または溶剤系のアクリル系粘着剤、ポリウレタン粘着剤、天然由来または合成由来の樹脂、ポリアクリレート、天然ポリマー、ゴム、ポリビニルアルコール、セルロース、カラギーナン、アルギネートを含む群から選択される。好ましくは、この粘着材料は、その中に存在する溶剤をすべて除去した後に、１０から５０ｇ／ｍ２の重量に相当する層を形成する。
【０００８】
本発明のパッチ用の高強度な柔軟性支持材を形成するポリマーシートまたはフィルムは、静的条件下、すなわち通常の使用条件下で、微生物、特にグラム陽性病原体（黄色ブドウ球菌（Ｓｔａｐｈｙｌｏｃｏｃｃｕｓ  ａｕｒｅｕｓ）およびＡ群連鎖球菌（Ｓｔｒｅｐｔｏｃｏｃｃｕｓ  ｐｙｏｇｅｎｅｓ））、グラム陽性およびグラム陰性の共生細菌および日和見病原体（スタフィロコッカッス・キシロスサス（Ｓｔａｐｈｙｌｏｃｏｃｃｕｓ  ｘｙｌｏｓｕｓ）、乳酸球菌（Ｅｎｔｅｒｏｃｏｃｃｕｓ  ｆａｅｃａｌｉｓ）、大腸菌（Ｅｓｃｈｅｒｉｃｈｉａ  ｃｏｌｉ）、肺炎桿菌（Ｋｌｅｂｓｉｅｌｌａ  ｐｎｅｕｍｏｎｉａ）、プロテウス・ミラビリス（Ｐｒｏｔｅｕｓ  ｍｉｒａｂｉｌｉｓ））、腐生グラム陰性細菌株および日和見病原体（緑膿菌（Ｐｓｅｕｄｏｍｏｎａｓ  ａｅｒｕｇｉｎｏｓａ））ならびに酵素株（カンジダ・アルビカンス（Ｃａｎｄｉｄａ  ａｌｂｉｃａｎｓ））が、たとえ２４時間の長期に亘る接触の後でさえも、通り抜けないような透過性を有する。
【０００９】
本発明のパッチ中での使用に適している、高度に蒸散する粘着材料の例の性質および特徴が、ＵＳ６２６２３２９（Ｂｒｕｎｓｖｅｌｄら）に記載されている。
【００１０】
上記の特徴を有する粘着パッチは、類似の既知システム、すなわち、薬剤を使用するまたは使用しない膏薬による、ウイルス性皮膚病変のための他の治療のどれよりも良い有効性を驚くべきことに実証した。
【００１１】
この状況は、粘着材料層を通る蒸気および気体の迅速な通過（この通過は、次に、柔軟性支持材の細孔を通り抜けるときに、微かな抵抗に遭遇する。）により生成される微小環境によって可能になり、その結果、損傷部分を最適な気体の湿度および流動の状態に維持する蒸気循環を形成する。
【００１２】
本発明のパッチは、適切な時間に亘り、これらの特徴を維持するようなものであり、使用者のウイルス性病変の表面に適用でき、皮膚を損傷することなく治癒を促進する。このパッチはこのような病変のための適切な医薬物質を含有してもよく、含有しなくてもよい。
【００１３】
本発明の１つの態様によると、医薬、芳香、加湿、鎮痛、軟化の特性を有する少なくとも１種の天然または合成物質、または（抗菌性を有している）クロルヘキシジン等のエッセンシャルオイル、コロイド状銀、植物抽出物、ヒアルロン酸が粘着材料内に分散されており、これらの物質は、分散されている粘着材料の効果によって、皮膚病変と接触したままとなり、治癒を促す。
【００１４】
特に、アシクロビル等の抗ウイルス性物質が存在してもよい。
【００１５】
本発明によるパッチの構造と使用をよりよく理解するために、添付図面を参照した非制限的な実施例を通じて、好ましい実施形態が以下に記載される。
【図面の簡単な説明】
【００１６】
【図１】使用前の組み立てられたパッチの平面図を示す図である。
【図２】図１の切断線２−２における拡大スケールのパッチの断面図を示す図である。
【図３】基本的なパッチ、すなわち、皮膚病変上における使用時に存在するものとして示される、皮膚に適用されるものとしての断面図を示す図である。
【発明を実施するための形態】
【００１７】
特に図３に関連して、基本的なパッチは、柔軟性支持材２および皮膚／粘着材料の層１を含む。
【００１８】
皮膚病変に適用されるものとしてのパッチの構造に加えて、本発明は、パッチが製造され使用者に販売される組立形態にも関する。この組立形態では、前記粘着材料層１の自由表面を、例えば、約１００μｍの厚みを有することができる、シリコーン処理もしくはポリエチレン処理紙またはシリコーン処理ポリエステルの除去可能なシート３上に置き、前記粘着材料が存在する表面と反対側の前記ポリマー材料の表面上に、ポリエチレンおよびポリプロピレンを含む群から好ましくは選択され、１５から５０μｍの厚みを好ましくは有するポリマーの補助フィルム４の一方の表面を置き、前記補助フィルムの他方の表面上に、前記補助フィルムの少なくとも一部が粘着され、前記補助フィルムの外側に広がる粘着剤がない突起部８が存在する成形シート５を置く。
【００１９】
水蒸気に対する透過性は、ＵＮＩ  ４８４８／２６に従って測定可能である。
【００２０】
本発明は、以下の実施例により説明される。
【実施例】
【００２１】
（実施例１）
単純ヘルペス治療用パッチの調製
溶剤系アクリル系粘着剤（例えば、Ｎａｔｉｏｎａｌ  Ｓｔａｒｃｈ  ＆  ＣｈｅｍｉｃａｌのＤｕｒｏ−ｔａｋ  ２３５３）１５ｋｇを、冷たい状態で容器内に供給する。パッチ用塗布機を使用し、圧縮空気ポンプを利用して、アクリル系粘着剤混合物を、ドクターブレードの厚みを約６０μｍに調整した、回転する円筒ドクターブレード上に移動する。
【００２２】
ドクターブレードは、プラスチック材料３、例えば、厚み１００μｍのポリエステルの連続テープのシリコーン処理した表面上に粘着剤１を（必要な厚みまで）、薄く塗布する。
【００２３】
ポリエステル３のシリコーン処理した表面上に薄く塗布された粘着剤１を、１分当たり８メートルの速度で、連続する４台のオーブン装置に通す。１台目のオーブン装置は４０℃に、２台目は５０℃に、３台目は７０℃に、４台目は１００℃に制御された温度を有する。
【００２４】
オーブンの出口において、粘着層１は、オーブン装置内で蒸発した溶剤が完全になくなり、粘着部分の層の厚みは、約２０ｇ／ｍ２の重量に相当する。この粘着層は、２４時間当たり４８０ｇ／ｍ２の蒸散を可能にする。
【００２５】
オーブンの出口において、テープ３上に塗布された粘着層１を有するポリエステルテープ３を、あらかじめポリエチレンテープ４に貼り合わされたポリウレタンテープ２（４０μｍのポリエチレン上に押出された１５μｍのポリウレタン）に貼り合わせる。ここで、ポリウレタンは２４時間当たり約２１５ｇ／ｍ２の透過性を示す。結果は、シリコーン処理したポリエステルシート３により他方の表面が保護された粘着層１の自由表面が、それ自体がポリエチレンテープ４に貼り合わされたポリウレタンテープ２に接着することである。
【００２６】
したがって、（層１、２、３、４を含む）連続的な巻取物が得られ、この巻取物を３２ｍｍの幅を有する巻取物に切断する。
【００２７】
ここで、回転式穴開機を使用して、複合テープ１、２、３、４に直径１５ｍｍの円形を穿孔して、次に、パッチの上部の上に、したがって、ポリエチレン４と接触して、パッチの円形状表面７の約２分の１が粘着される粘着部分６を有する半粘着紙の成形シート５が適用され、一方、パッチの自由端を超えて突き出る（図１および図２）紙シートの非粘着突起部８は、掴み要素としての役割を果たして、実際のパッチ１、２をポリエステル層４から分離する（パッチの使用の際に、図３）。このようにして得られた製品（１−５）を、次に、自動的に包装中に挿入する。パッチを使用するには、パッチが収納された包装を開封して、（図１および図２に示されるように組み立てられた）パッチを、そのポリエステル保護層３と一緒に引き出し、次に、この保護層３からパッチを分離する。パッチの粘着部分１を、ヘルペス病変上に適用して押し付け、次に、半粘着紙シート５がポリエチレン４の表面に付着（粘着）しているので、半粘着紙シート５もポリエチレン４と共に引かれるように、半粘着紙シート５の突起部８を２本の指で掴んで引き、粘着層１および粘着層１を通じて皮膚に付着したままになっているポリウレタン層２（図３）を自由にする。
【００２８】
パッチを、ヘルペスが完全に治癒するまで、１２時間毎に交換する。
【００２９】
（実施例２）
疣治療用パッチの調製
溶剤系アクリル系粘着剤（例えば、Ｎａｔｉｏｎａｌ  Ｓｔａｒｃｈ  ＆  ＣｈｅｍｉｃａｌのＤｕｒｏ−ｔａｋ粘着剤  ８７−２０５４）１５ｋｇを、冷たい状態で容器内に供給する。
【００３０】
パッチ用混合／塗布機を使用し、圧縮空気ポンプを利用して、アクリル系粘着剤混合物を得て、ドクターブレードの厚みを約１００μｍに調整した回転する円筒ドクターブレード上に移動する。
【００３１】
ドクターブレードは、プラスチック材料３、例えば、１００μｍのシリコーン処理ポリエステルの連続テープ上に粘着剤１を（必要な厚みまで）薄く塗布する。
【００３２】
シリコーン処理したポリエステル３に薄く塗布された粘着剤１を、１分当たり８メートルの速度で、連続する４台のオーブン装置に通す。１台目のオーブン装置は４０℃に、２台目は６０℃に、３台目は９０℃に、４台目は１２０℃に制御された温度を有する。
【００３３】
オーブンの出口において、粘着層は、オーブン装置内で蒸発した溶剤が完全になくなる。粘着部分１の厚みは、約４５ｇ／ｍ２の重量に相当し、粘着層は、２４時間当たり３４０ｇ／ｍ２の蒸散を可能にする。
【００３４】
オーブンの出口において、テープ３上に薄く塗布された粘着層１を有するポリエステルテープ３を、あらかじめ押出され、ポリエチレンテープ４に貼り合わせられた複合ポリウレタンテープ２（４０μｍのポリエチレン上に押出された１８μｍのポリウレタン）に貼り合わせる。ここで、ポリウレタンは２４時間当たり約１８０ｇ／ｍ２の透過性を示す。結果は、シリコーン処理したポリエステルシート３により他方の表面が保護された、粘着層１の自由表面が、それ自体がポリエチレンテープ４に貼り合わされたポリウレタンテープ２に接着することである。
【００３５】
したがって、（層１、２、３、４を含む）連続的な巻取物が得られ、この巻取物を４２ｍｍの幅を有する巻取物に切断する。
【００３６】
ここで、回転式穴開機を使用して、複合テープ１、２、３、４を穿孔して直径２０ｍｍの円形の単一要素を得て、次に、パッチの上部の上に、したがって、ポリエチレン４と接触して、粘着性であり、パッチの円形状表面７の約２分の１が粘着される粘着部分６（ポリエチレン４と接触する。）を有する、半粘着紙のシート５が適用され、一方、パッチ１、２、４の円形部分から突き出る（図１および図２）紙シートの非粘着突起部８は、２本の指で掴まれる要素としての役割を果たして、パッチ（図３）が使用される場合に、パッチ１、２をポリエステル層４から分離する。最終的な組み立てられたパッチ（図１および図２）を、自動的に包装中に挿入する。パッチを使用するには、包装を開封して、まだポリエステル保護層３を有している図１および図２のパッチを引き出し、この保護層３を取り去る。パッチの粘着部分１を、疣病変上に適用して押し付け、次に、この適用後に、半粘着紙シート５の突起部８を２本の指で引き、突起部はポリエチレン４の表面に付着（粘着）しているので、突起部がポリエチレン層４も取り去り、厚み１８μｍのポリウレタン層２を自由にして、最終的なパッチ１、２（図３）を使用可能にする。
【００３７】
パッチ１、２を、疣が完全に治癒するまで、１２時間毎に交換する。
【００３８】
（実施例３）
医薬活性物質を含む口唇ヘルペス治療用パッチの調製
溶剤系アクリル系粘着剤（例えば、Ｎａｔｉｏｎａｌ  Ｓｔａｒｃｈ  ＆  ＣｈｅｍｉｃａｌのＤｕｒｏ−ｔａｋ粘着剤  ２３５３）１０ｋｇを、冷たい状態で容器内に供給する。
【００３９】
この粘着剤をスクリュー式混合機に供給する。スクリューを１分当たり６０回転の速度で回転させ、アシクロビル（抗ウイルス性医薬物質、アミノ−１，９−ジヒドロ−［（２−ヒドロキシエトキシ）メチル−６Ｈ−ピリン−オン］）１８２．５ｇを導入して、回転を常温で１５分間継続する。回転を止め、混合物を脱気するために１２０分間、静置状態にしておく。
【００４０】
パッチ用混合／塗布機を使用し、圧縮空気ポンプを利用して、得られたアクリル系粘着剤混合物を、ドクターブレードの厚みを約６０μｍに調整した、回転する円筒ドクターブレード上に移動する。
【００４１】
ドクターブレードは、プラスチック材料３、例えば、１００μｍのシリコーン処理ポリエステルの連続織布上に、粘着剤１を（必要な厚みまで）薄く塗布する。
【００４２】
ポリエステル上に薄く塗布された粘着剤１を、１分当たり８メートルの速度で、連続する４台のオーブン装置に通す。１台目のオーブン装置は４０℃に、２台目は５０℃に、３台目は７０℃に、４台目は１００℃に制御された温度を有する。
【００４３】
オーブンの出口において、粘着層は、オーブン装置内で蒸発した溶剤が完全になくなる。粘着部分の厚みは、約２０ｇ／ｍ２の重量に相当し、粘着層は、２４時間当たり４８０ｇ／ｍ２の蒸散を可能にする。
【００４４】
オーブンの出口において、織布３上に薄く塗布された粘着層１を有するポリエステル織布３を、あらかじめ押出され、ポリエチレンテープ４に貼り合わせられた複合ポリウレタンテープ２（４０μｍのポリエチレン上に押出された１５μｍのポリウレタン）に貼り合わせる。ここで、ポリウレタンは２４時間当たり約２１５ｇ／ｍ２の透過性を示す。結果は、一方の面がシリコーン処理したポリエステルシート３により保護された粘着層１が（それ自体がポリエチレンテープ４に貼り合わされている）ポリウレタンテープ２に接着することである。
【００４５】
得られた（層１、２、３、４を含む）巻取物を、次に、３２ｍｍの幅を有する巻取物に切断する。
【００４６】
ここで、回転式穴開機を使用して、貼り合わされた組立物を穿孔して直径１５ｍｍの円形の複合要素を得て、次に、パッチの上部の上に、したがって、ポリエチレン４と接触して、パッチの円形部の約２分の１が粘着される粘着部分６（ポリエチレン４と接触する。）を有する、半粘着紙のシート５が適用され、一方、非粘着部分はパッチ端部から突き出て、指で掴んでパッチを分離するための突起部８（図１および図２）を形成する。このようにして切断された、保護されたパッチを、次に、自動的に包装中に挿入する。パッチ１、２（図３）を使用するには、包装を開封して、パッチをそのポリエチレン保護層３と一緒に引き出し、この保護層３からパッチを分離する。パッチの粘着部分１を、ヘルペス病変上に適用して押し付け、次に、この適用後に、半粘着紙シート５の突起部８を２本の指で引き、シートはポリエチレン層４に付着しているので、シートがポリエチレン層も取り去り、厚み１５μｍのポリウレタン層２を自由にして、最終的なパッチ１、２（図３）を使用可能にする。
【００４７】
パッチ１、２を、完全な治癒が行われるまで、１２時間毎に交換する。
【００４８】
（実施例４）
植物抽出物を含む疣治療用パッチの調製
溶剤系アクリル系粘着剤（例えば、Ｎａｔｉｏｎａｌ  Ｓｔａｒｃｈ  ＆  ＣｈｅｍｉｃａｌのＤｕｒｏ−ｔａｋ粘着剤  ２０５４）１５ｋｇを、冷たい状態で容器内に供給する。この粘着剤をスクリュー式混合機に供給する。スクリューを１分当たり６０回転の速度で回転させ、液体グレープフルーツシード抽出物３００ｇを導入して、回転を常温で１５分間継続する。回転を止め、混合物を脱気するために１２０分間、静置状態にしておく。
【００４９】
パッチ用塗布機を使用し、圧縮空気ポンプを利用して、このようにして得られたアクリル系粘着剤混合物を、ドクターブレードの厚みを約６０μｍに調整した、回転する円筒ドクターブレード上に移動する。
【００５０】
ドクターブレードは、プラスチック材料、例えば、１００μｍのシリコーン処理ポリエステルまたはシリコーン処理紙の連続テープ上に、粘着剤１を（必要な厚みまで）薄く塗布する。
【００５１】
ポリエステル上に薄く塗布された粘着剤を、１分当たり８メートルの速度で、連続する４台のオーブン装置に通す。１台目のオーブン装置は４０℃に、２台目は５０℃に、３台目は７０℃に、４台目は１００℃に制御された温度を有する。
【００５２】
オーブンの出口において、粘着層は、オーブン装置内で蒸発した溶剤が完全になくなる。粘着部分１の厚みは、約２０ｇ／ｍ２の重量に相当し、粘着層は、２４時間当たり３４０ｇ／ｍ２の蒸散を可能にする。
【００５３】
オーブンの出口において、テープ３上に塗布された粘着層１を有するポリエステルテープ３を、２４時間当たり約２５０ｇ／ｍ２の透過性を示す１５μｍのポリエチレンテープに貼り合わせる。結果は、面の一方がシリコーン処理ポリエステルシート３により保護された粘着層１が、ポリエチレンテープに接着することである。
【００５４】
得られた巻取物を、次に、４０ｍｍの幅を有する巻取物に切断する。
【００５５】
ここで、回転式穴開機を使用して、貼り合わせられた組立物を穿孔して、直径２０ｍｍの円形の複合要素を得る。このようにして切断されたパッチを、次に、自動的に包装中に挿入する。適用のために、包装を開封して、ポリエステル保護層を有するパッチを引き出し、パッチをこの保護層から分離する。パッチの粘着部分を、疣病変に対して適用する。
【００５６】
パッチを、完全な治癒が行われるまで、１２時間毎に交換する。
【図１】
2010043075.tif 000002
【図２】
2010043075.tif 000003
【図３】
2010043075.tif 000004
【外国語明細書】
2010043075.tif 000005
2010043075.tif 000006
2010043075.tif 000007
2010043075.tif 000008
2010043075.tif 000009
2010043075.tif 000010
2010043075.tif 000011
2010043075.tif 000012
2010043075.tif 000013
2010043075.tif 000014
2010043075.tif 000015
2010043075.tif 000016
2010043075.tif 000017
2010043075.tif 000018